(57)【特許請求の範囲】
【請求項１】
ポリα−ヒドロキシカルボン酸からなる分解性ポリエステル樹脂とスチレン系樹脂と、を含有し、
前記ポリα−ヒドロキシカルボン酸からなる分解性ポリエステル樹脂を３質量％以上２０質量％未満と、
前記スチレン系樹脂を９７質量％以下８０質量％より多くと、を混合し、
前記ポリα−ヒドロキシカルボン酸からなる分解性ポリエステル樹脂は直接脱水重縮合法によって得られたことを特徴とするトナー用バインダー樹脂。
【請求項２】
前記ポリα−ヒドロキシカルボン酸からなる分解性ポリエステル樹脂は、数平均分子量２０００以上２０００００以下であることを特徴とする請求項１に記載のトナー用バインダー樹脂。
【請求項３】
固体の状態で分散混合して得られた樹脂、溶融混練によって得られた樹脂、もしくは溶剤に溶解した状態で混合し脱溶剤を行うことによって得られた樹脂であることを特徴とする請求項１または２に記載のトナー用バインダー樹脂。
【請求項４】
バインダー樹脂として請求項１乃至３いずれかに記載の樹脂を主成分として用いた電子写真トナー。
【発明の詳細な説明】
【０００１】
【産業上の利用分野】
本発明は電子写真トナー用樹脂及び該樹脂を用いたトナーに関し、更に詳しくは脱墨性に優れた電子写真トナーに関する。
【０００２】
【従来の技術】
電子写真法は、光導電性物質を利用して各種の手段により感光体上に電気的潜像を形成させ、次いでかかる潜像をトナーを用いて現像し、必要に応じ紙等の画像支持体上に転写した後、加熱ロール等により定着して画像を得るものである。ここで用いられるトナーの主成分であるトナー用バインダー樹脂としては種々のものが検討されてきたが、現在主流となっている熱ロール定着ではスチレン系樹脂、ポリエステル系樹脂、エポキシ樹脂が用いられている。
【０００３】
また近年、複写機や光プリンターに使用される普通紙の使用量が飛躍的に増大した結果、これに伴なって廃棄、償却される紙の量が増大し、資源保護の観点からは重大な問題を招きつつあり、これらの普通紙を再生し、再利用することは環境汚染の防止および資源保護の観点から重要な技術となっている。特にオフィスの情報関連機器から出てくる、いわゆるオフィス古紙は上質パルプが多く含有されており再生資源としての利用価値は極めて高い。よって複写機や光プリンターに使用されるトナーが紙の脱墨、再生工程におけるアルカリ加水分解において効率良く分解し、紙の繊維から分離されることが望ましい。かかる点において、通常使用されているスチレン系、ポリエステル系、エポキシ系のバインダー樹脂はアルカリ加水分解性が低く紙の繊維からの分離は困難である。一方、ポリα−ヒドロキシカルボン酸等の分解性ポリエステルを用いたトナー用バインダー樹脂は紙のリサイクルにおいて脱墨性が高く、有用であることがＷＯ  ９２／０１２４５等において知られているが、分解性ポリエステルだけではトナー特性が十分でないことが判った。また、特開平７−１２０９７５号公報は、特定の乳酸系樹脂を含有する電子写真トナーが脱墨性に優れていることを提案しているが、乳酸系樹脂の含有量が多すぎるため保存性が不十分であり、且つ、紙表面への定着強度が強くなりすぎるため脱墨工程において紙繊維からトナーが剥離しづらく脱墨性も十分でないことが判った。
【０００４】
【発明が解決しようとする課題】
古紙再生工程において従来のスチレン系、ポリエステル系、エポキシ系の樹脂をバインダーとして用いている電子写真トナーを繊維から分離する際、トナーの高い機械強度によりトナーは繊維から分離しにくい。このためトナーを繊維から分離するには多くの機械力が必要であり、経済効率は低くならざるを得ない。そこで古紙再生過程において樹脂強度低下を示すトナーが望まれている。
【０００５】
また、従来の電子写真トナーは紙に融着するのに必要な最低限の温度即ち最低定着温度が低くトナーは容易に定着する。しかし、この良好な定着性は紙を単繊維に離解する過程においてトナーが繊維を抱き込んだ状態、いわゆるヘアリートナーを発生させる。このためフローテーション工程においてトナーと共に繊維も除去され古紙再生時の収率の低下を引き起こす原因となる。また、このヘアリートナーの一部は除去されずに再生紙の一成分として混入するため、再生紙の白色度の低下を引き起こす。そこで離解工程において繊維との剥離性の高いトナーが望まれている。
【０００６】
一方、従来の分解性ポリエステルからなるトナー用バインダー樹脂はその粉砕性が悪く、粒径１０μｍ程度のトナーの９０％を占めるバインダー樹脂として使用することは困難で、その改善が望まれている。また、分解性ポリエステル以外のポリエステルもしくはスチレン系ポリマーは粉砕性に優れているものの、加水分解性、アルカリ分解性、生分解性に劣り、その改良が求められている。
【０００７】
また、分解性ポリエステルからなるトナー用バインダー樹脂は融点より低温では粘度が著しく高く、融点以上の高温においては粘度が著しく低下する。このため、トナーが紙に融着するのに必要な最低限の温度即ち最低定着温度は高くならざるを得ず定着性が悪化する。一方熱ローラー表面ではトナーが高温になるためトナーの粘度が著しく低下して熱ローラー表面を汚染するいわゆるホットオフセット現象が発生する。この定着性と耐ホットオフセット性を両立するためにはトナー用バインダー樹脂が非結晶性もしくは半結晶性である事が求められる。
【０００８】
【課題を解決するための手段】
本発明者等は、このような要望を満足させるために、十分な性能を持つトナーを製造するのに用いることのできる優れた特性を有するバインダー樹脂を開発すべく鋭意検討した結果、従来の技術では到達出来なかった優れたトナー用バインダー樹脂を見出し、本発明を完成するに至った。
【０００９】
即ち、本発明は、（１）  ポリα−ヒドロキシカルボン酸からなる分解性ポリエステル樹脂とスチレン系樹脂と、を含有し、前記ポリα−ヒドロキシカルボン酸からなる分解性ポリエステル樹脂を３質量％以上２０質量％未満と、前記スチレン系樹脂を９７質量％以下８０質量％より多くと、を混合し、前記ポリα−ヒドロキシカルボン酸からなる分解性ポリエステル樹脂は直接脱水重縮合法によって得られたことを特徴とするトナー用バインダー樹脂。
（２）  ポリα−ヒドロキシカルボン酸からなる分解性ポリエステル樹脂は、数平均分子量２０００以上２０００００以下であることを特徴とする（１）に記載のトナー用バインダー樹脂。
（３）  固体の状態で分散混合して得られた樹脂、溶融混練によって得られた樹脂、もしくは溶剤に溶解した状態で混合し脱溶剤を行うことによって得られた樹脂であることを特徴とする（１）又は（２）に記載のトナー用バインダー樹脂。
（４）  バインダー樹脂として（１）乃至（３）いずれかに記載の樹脂を主成分として用いた電子写真トナー。に関する。
【００１０】
本発明に言うα−ヒドロキシカルボン酸としては、グリコール酸、乳酸のＤ体とＬ体、オキシ酪酸、リンゴ酸、マンデル酸、酒石酸あるいはそれらの混合物を挙げることができ、好ましくはグリコール酸、乳酸、更に好ましくは乳酸を挙げることができる。
【００１１】
また、本発明に言う直接脱水重縮合とは、グリコリドやラクチドの開環重合とは根本的に異なる方法で行なわれる製造方法であり、開環重合が基本的に重付加であるのに対し、本方法は重縮合である。本方法の直接脱水重縮合は、α−ヒドロキシカルボン酸を溶媒還流下かつα−ヒドロキシカルボン酸の環状２量化を起こさない温度で重縮合させて目的のポリマーを製造することができる。また、比較的高分子量のポリマーを得ようとする場合は高沸点の溶媒の存在下に脱水重縮合を行うことができる。
【００１２】
更に詳細に直接脱水重縮合について述べると、本方法では例えばα−ヒドロキシカルボン酸に錫粉末等の縮合触媒を添加し、ジフェニルエーテル、アニソールなどのエーテル系溶媒やその他の共沸脱水溶媒を用い、１３０℃〜１５０℃付近の温度で減圧下に溶媒と水を留去し、留去した溶媒は水分離器等で水から分離した後に更にモレキュラーシーブ３Å等の脱水剤を充填したカラムで実質的に無水の状態にして反応器に戻すことによって目的のポリα−ヒドロキシカルボン酸を得ることができる。
【００１３】
本方法で得られるポリα−ヒドロキシカルボン酸は２量体の開環重合で得られるポリα−ヒドロキシカルボン酸とはその高次構造が異なる。即ち、２量体の開環重合によって得られるポリα−ヒドロキシカルボン酸は重合度が偶数のもののみから構成されているのに対し、直接法では重合度は全ての整数から構成されている。
【００１４】
更に、Ｄ体とＬ体の共重合体を得る場合には、２量体の開環重合体ではＤ体の環状２量体とＬ体の環状２量体の共重合またはラセミ体の開環重合を行うことができるが、モノマー成分のシークエンスは常にダイアッドの並びを単位セグメントとしているのに対し、本方法の直接重縮合法においてはＤ体のモノマーとＬ体のモノマーが完全にランダムに配列したシークエンスを有している。  本発明においてポリα−ヒドロキシカルボン酸の数平均分子量は２０００以上２０００００以下であることが好ましく、２０００未満では過粉砕気味となり好ましくない場合があり、また２０００００を越えると粉砕性が悪化して微細なトナーが得られにくく、好ましくない場合がある。
【００１５】
また、α−ヒドロキシカルボン酸以外に、分解性を損なわない範囲で、他のヒドロアクリル酸、トロパ酸等のヒドロキシカルボン酸類と共重合したポリα−ヒドロキシカルボン酸を用いることもできる。
【００１６】
本発明においてスチレン系樹脂とはスチレンを主成分とし、アクリル酸メチル、アクリル酸エチル、アクリル酸プロピル、アクリル酸ブチル、アクリル酸オクチル、アクリル酸シクロヘキシル、アクリル酸ラウリル、アクリル酸ステアリル、アクリル酸ベンジル、アクリル酸フルフリル、アクリル酸テトラヒドロフルフリル、アクリル酸ヒドロキシエチル、アクリル酸ヒドロキシブチル、アクリル酸ジメチルアミノメチルエステル、アクリル酸ジメチルアミノエチルエステルなどのアクリル酸エステル類、メタクリル酸メチル、メタクリル酸エチル、メタクリル酸プロピル、メタクリル酸ブチル、メタクリル酸オクチル、メタクリル酸シクロヘキシル、メタクリル酸ラウリル、メタクリル酸ステアリル、メタクリル酸ベンジル、メタクリル酸フルフリル、メタクリル酸テトラヒドロフルフリル、メタクリル酸ヒドロキシエチル、メタクリル酸ヒドロキシプロピル、メタクリル酸ヒドロキシブチル、メタクリル酸ジメチルアミノメチルエステル、メタクリル酸ジメチルアミノエチルエステルなどのメタクリル酸エステル類、ビニルトルエン、α−メチルスチレン、クロルスチレン、スチレンなどの芳香族ビニル単量体、マレイン酸ジブチル、マレイン酸ジオクチル、フマール酸ジブチル、フマール酸ジオクチルなどの不飽和二塩基酸ジアルキルエステル類、酢酸ビニル、プロピオン酸ビニルなどのビニルエステル類、アクリロニトリル、メタアクリロニトリルなどの含窒素ビニル単量体、アクリル酸、メタクリル酸、ケイヒ酸などの不飽和カルボン酸類、マレイン酸、無水マレイン酸、フマール酸、イタコン酸などの不飽和ジカルボン酸類、マレイン酸モノメチル、マレイン酸モノエチル、マレイン酸モノブチル、マレイン酸モノオクチル、フマール酸モノメチル、フマール酸モノエチル、フマール酸モノブチル、フマール酸モノオクチルなどの不飽和ジカルボン酸モノエステル類、スチレンスルホン酸、アクリルアミド、メタクリルアミド、N置換アクリルアミド、N置換メタクリルアミド、アクリルアミドプロパンスルホン酸、ジビニルベンゼン、ジビニルナフタレン、（ポリ）エチレングリコールジアクリレート、（ポリ）エチレングリコールジメタクリレート、メチレンビスアクリルアミドなどと重合することによって得られる樹脂もしくはこれを主成分とすることを特徴とする樹脂であり分子量分布、組成、架橋点の有無、作製方法等の条件に制限されることはない。
【００１７】
本発明においてポリα−ヒドロキシカルボン酸とスチレン系樹脂との混合はトナー用バインダー樹脂中のポリα−ヒドロキシカルボン酸の質量で３％以上２０％未満が好ましく、更に好ましくは５％以上２０％未満が好ましく、良好な定着性、耐オフセット性等の性質を維持し且つ良好な脱墨性を発現させることが可能であった。樹脂中のポリα−ヒドロキシカルボン酸が３％未満では古紙再生工程における紙の収率の低下、再生された紙の白色度の低下が起こり、脱墨性が不十分であるため好ましくない場合があり、２０％以上では保存性が低下するため好ましくない場合がある。
また、本発明のトナーは、その特性を損なわない範囲で他のトナー用バインダー樹脂を含有せしめることができる。含有させる事のできる他のトナー用バインダー樹脂としてはバインダー樹脂として公知のものであればいずれでもよく、例えばポリエステル樹脂、エポキシ樹脂、ポリオール樹脂などが挙げられる。
【００１８】
本発明においてポリα−ヒドロキシカルボン酸とスチレン系樹脂との混合は固体状態又は溶剤に溶解した状態で行うことができ、得られたトナーの物性に大きな差異はない。
【００１９】
ポリα−ヒドロキシカルボン酸とスチレン系樹脂の固体状態での混合はヘンシェルミキサーなどを用いることができ、混合前処理としてポリα−ヒドロキシカルボン酸およびスチレン系樹脂をそれぞれ予備粉砕することが好ましい。また、溶剤に溶解した状態で混合する場合の溶剤としてはジメチルアセトアミド、ジメチルホルムアミド、キシレン、ジメチルアセトアミド−キシレン混合溶媒、ジメチルホルムアミド−キシレン混合溶媒などを用いることが出来るが、これに限定されるものではない。
【００２０】
本発明のトナーは、上記のトナー用バインダー樹脂、帯電調整剤（CCA）、着色剤、表面処理剤を含むものである。
本発明のトナ−用バインダー樹脂の量は、トナー中に４０質量％以上９５質量％以下であることが好ましい。
【００２１】
以下、トナー用バインダー樹脂以外のものについて詳述する。
まず、着色剤について記すと、従来知られている染料及び顔料を使用することができ、具体的には例えばカーボンブラック、マグネタイト、フタロシアニンブルー、ピーコックブルー、パーマネントレッド、レーキレッド、ローダミンレーキ、ハンザイエロー、パーマネントイエロー、ベンジジンイエロー、ニグロシン染料（Ｃ．Ｉ．Ｎｏ．  ５０４１５），アニリンブルー（Ｃ．Ｉ．Ｎｏ．  ５０４０５），カルコオイルブルー（Ｃ．Ｉ．Ｎｏ．ａｚｏｅｃ  Ｂｌｕｅ  ３），クロームイエロー（Ｃ．Ｉ．Ｎｏ．  １４０９０），ウルトラマリンブルー（Ｃ．Ｉ．Ｎｏ．  ７７１０３），デユポンオイルレツド（Ｃ．Ｉ．Ｎｏ．  ２６１０５），オリエントオイルレツド＃３３０（Ｃ．Ｉ．Ｎｏ．  ６０５０５），キノリンイエロー（Ｃ．Ｉ．Ｎｏ．  ４７００５），メチレンブルークロライド（Ｃ．Ｉ．Ｎｏ．  ５２０１５），フタロシアニンブルー（Ｃ．Ｉ．Ｎｏ．  ７４１６０），マラカイトグリーンオクサレート（Ｃ．Ｉ．Ｎｏ．  ４２０００），ランブブラツク（Ｃ．Ｉ．Ｎｏ．  ７７２６６），ローズベンガル（Ｃ．Ｉ．Ｎｏ．４５４３５），オイルブラツク，アゾオイルブラツク等を使用することができる。その添加量としては、トナー用バインダー樹脂１００質量部に対して３〜３５質量部、好ましくは３〜２０質量部、さらにはトナー像の好適なＯＨＰフィルムの透過性を考慮すると１２質量部以下の範囲で使用されるのが好ましく、通常３〜９質量部であるのが最も好適である。
また、帯電調整剤としては、ニグロシン、４級アンモニウム塩や含金属アゾ染料をはじめとする公知の帯電調整剤を適宜選択して使用することができ、その使用量はトナー用バインダー樹脂組成物100質量部に対して、通常用いられる0.1〜10質量部である。
【００２２】
次に表面処理剤については、トナーに対して該表面処理剤を添加することによって、トナーとキャリア、あるいはトナー相互の間に該表面処理剤が存在することになり、現像剤の粉体流動性が向上され、かつさらに現像剤の寿命をも向上させることが出来る。具体的な例示としては、コロイダルシリカ、アルミナ、酸化チタン、ポリテトラフロロエチレン、ポリビニリデンクロライド、ポリメチルメタクリレート、ポリスチレン超微粒子、シリコーンといった微粉末を挙げることが出来、商品名としては、ＡＥＲＯＳＩＬ  １３０、２００、２００Ｖ、２００ＣＦ、２００ＦＡＤ、３００、３００ＣＦ、３８０、Ｒ９７２、Ｒ９７２Ｖ、Ｒ９７２ＣＦ、Ｒ９７４、Ｒ９７６、ＲＸ２００、Ｒ２００、Ｒ２０２、Ｒ８０５、Ｒ８１２、Ｒ８１２Ｓ、ＴＴ６００、ＭＯＸ８０、ＭＯＸ１７０、ＣＯＫ８４、酸化チタンＴ８０５、酸化チタンＰ２５（以上、日本アエロジル社、およびテグザ社製）、ＣＡＢ−Ｏ−ＳＩＬ  Ｌ９０、ＬＭ１３０、ＬＭ１５０、Ｍ５、ＰＴＧ、ＭＳ５５、Ｈ５、ＨＳ５、ＬＭ１５０Ｄ、Ｍ７Ｄ、ＭＳ７５Ｄ、ＴＳ７２０、ＴＳ６１０、ＴＳ５３０（以上、ＣＡＢＯＴ社製）などであり、特に該表面処理剤の表面積としては、ＢＥＴ法による窒素吸着によった比表面積が３０ｍ2／ｇ以上、特に５０〜４００ｍ2／ｇの範囲のものが良い。かかる該表面処理剤の添加量は、トナー用バインダー樹脂組成物１００質量部に対して０．１〜２０質量部で使用することが好適である。
【００２３】
本発明のトナーは、トナー用バインダー樹脂組成物の項でも記したのと同じく、ポリエチレン系および／またはポリプロピレン系オフセット防止剤を含んでも良く、その量はトナー用バインダー樹脂組成物１００質量部に対して０〜1０質量部である。
【００２４】
これらの材料を含む本発明のトナーの製造方法としては、本発明のトナー用バインダー樹脂組成物、着色剤、必要であればその他の添加剤を粉体混合機により充分に混合してから加熱ロール、ニーダー、エクストルーダーといった混練機を用いて温度１００〜２００℃で溶融、混練して各構成成分を充分に混合する。これを冷却後、粉砕、分級を行なって、通常８〜２０μｍの範囲の粒子を集め、粉体混合法により表面処理剤をまぶして電子写真用トナーを得る。
【００２５】
本発明により得られるトナーは種々の現像プロセス、例えばカスケード現像法、磁気ブラシ法、パウダー・クラウド法、タツチダウン現像法、キヤリアとして粉砕法によつて製造された磁性トナーを用いる所謂マイクロトーニング法、磁性トナー同士の摩擦帯電によつて必要なトナー電荷を得る所謂バイポーラー・マグネチックトナー法などに用いることができるが、これに限定されるものではない。
【００２６】
また，本発明により得られるトナーは種々の定着方法，例えば所謂オイルレスおよびオイル塗布ヒートロール法、フラツシユ法、オーブン法、圧力定着法などに用いることができる。
【００２７】
更に、本発明のトナーは，種々のクリーニング方法、例えば、所謂フアーブラシ法、ブレード法などに用いることができる。
【００２８】
【実施例】
次に実施例、比較例により本発明を具体的に説明する。実施例、比較例の記載において「部」は特にことわらない限り質量部を意味する。また、各表中のデータの測定法及び判定法は次の通りであった。
【００２９】
分子量は、ゲルパーミエーションクロマトグラフィー（GPC）を用いて求めた数平均分子量である。測定は、市販の単分散標準ポリスチレンを標準とし、以下の条件で行った。
【００３０】
0004330789.tif 000002
なお、測定の信憑性は上記の測定条件で行ったNBS706ポリスチレン試料(Mw=288,000, Mn=137,000, Mw/Mn=2.11)のMw/Mnが、2.11±0.10となることにより確認し得る。
【００３１】
体積平均粒径はコールターカウンターによって求めた体積平均粒径であり、トナーの粉砕性の判定は一定条件下ジェット粉砕した試料の体積平均粒径を測定し以下の基準に従って行った。
0004330789.tif 000003
定着性は市販の電子写真複写機を改造した複写機にて未定着画像を作成した後、この未定着画像を市販の複写機の定着部を改造した熱ローラー定着装置を用いて定着させた。熱ロールの定着速度は210 mm/secとし、熱ローラーの温度を5℃ずつ変化させてトナーの定着を行った。得られた定着画像を砂消しゴム（トンボ鉛筆社製）により、0.5 Kgの荷重をかけ、10回摩擦させ、この摩擦試験前後の画像濃度をマクベス式反射濃度計により測定した。各温度での画像濃度の変化率が70%以上となった最低の定着温度をもって最低定着温度とした。なお、ここに用いた熱ローラ定着装置はシリコーンオイル供給機構を有しないものである。また、環境条件は、常温常圧（温度２２℃，相対湿度５５％）とした。
○  ；                    最低定着温度  ≦  １７０℃
△  ；      １９０℃  ≧  最低定着温度  ＞  １７０℃
×  ；                    最低定着温度  ＞  １９０℃
耐オフセット性の評価は、上記最低定着温度の測定に準ずるが、上記複写機にて未定着画像を作成した後、トナー像を転写して上述の熱ローラー定着装置により定着処理を行い、次いで白紙の転写紙を同様の条件下で当該熱ローラ定着装置に送って転写紙上にトナー汚れが生ずるか否かを目視観察する操作を、前記熱ローラー定着装置の熱ローラーの設定温度を順次上昇させた状態で繰り返し、トナーによる汚れの生じた最低の設定温度をもってオフセット発生温度とした。また、環境条件は、常温常圧（温度２２℃，相対湿度５５％）とした。
○  ；                     オフセット発生温度  ≧  ２４０℃
△  ；         ２４０℃  ＞  オフセット発生温度  ≧  ２２０℃
×  ；         ２２０℃  ＞  オフセット発生温度
保存性は温度４０℃、相対湿度６０％の環境条件下に２４時間放置後、１５０メッシュのふるいに５ｇのせ、パウダーテスター（細川粉体工学研究所）の加減抵抗機の目盛りを３にして、１分間振動を加える。振動後の１５０メッシュのふるいの上に残った質量を測定し、残存質量比を求めた。
○  ；    ２０％より小さい
△  ；    ２０％以上３５％以下
×  ；    ３５％より大きい
脱墨性（再生紙中のトナー残留量）は熱分解ガスクロマトグラフィ（GC-１４B島津株式会社  GP-１０１８  Yanaco社）を用いた。測定条件は熱分解温度４５０℃、注入部温度２５０℃、ＦＩＤ検出温度２８０℃、カラム温度は初期温度１５０℃として、５℃/minで３００℃まで昇温した。判定にはポリα−ヒドロキシカルボン酸を含まないトナーで印字した古紙を再生した時の残留量に対する比率を用いた。
○  ；    ６０質量％より小さい
△  ；    ６０質量％以上９０質量％以下
×  ；    ９０質量％より大きい
白色度は印字面積５０％の古紙を再生した時のシートの画像濃度をマクベス式反射濃度計により測定し、判定にはポリα−ヒドロキシカルボン酸を含まないトナーで印字した古紙を再生した時の画像濃度に対する比率を用いた。
○  ；    ６０％より小さい
△  ；    ６０％以上９０％以下
×  ；    ９０％より大きい
また、本発明ではスチレン系樹脂としてスチレン−アクリル系共重合体CPR１００（三井化学株式会社製）及び以下の処理を施した樹脂を用いた。
【００３２】
樹脂A；CPR１００（三井化学株式会社製）を無水マレイン酸で酸変性したスチレン系樹脂Aを得た。
【００３３】
樹脂B；無水マレイン酸の代わりにヒドロキシエチルメタクリレート（HEMA）を用いた以外は樹脂Aと同様の方法で水酸基変性したスチレン系樹脂Bを得た。
【００３４】
樹脂C；スチレン７０部、メタアクリル酸ブチル２５部、ｎ−ブチルアクリレート５部をキシレン溶媒存在下で、重合開始剤としてAIBN４部を用い還流下溶液重合させ、Mwが3200、Mw/Mnが2.1の低分子量ポリマー溶液を得た。この樹脂３０部とCPR１００（三井化学株式会社製）７０部をキシレン溶媒存在下で混合した後、減圧下で溶媒を留去しガラス転移温度（Ｔｇ）の低いスチレン系樹脂Cを得た。ＣＰＲ１００のＴｇが６０℃であるのに対し樹脂ＣのＴｇは５６℃であった。
【００３５】
実施例１
数平均分子量２０００のポリα‐ヒドロキシカルボン酸（商品名：レイシア、三井化学株式会社製）３部、ＣＰＲ１００（三井化学株式会社製）９７部をヘンシェルミキサーにて分散混合しバインダー樹脂１００部を得た。これに対してカーボンブラックＭＡ−１００（三菱化成株式会社製）６部及びポリプロピレンワックス  ビスコール６６０Ｐ（三洋化成工業株式会社製）３部をヘンシェルミキサーにて分散混合した後、二軸混練機  ＰＣＭ３０（池貝鉄工株式会社製）にて１８０℃で溶融混練して塊状のトナー組成物を得た。この組成物をハンマーミルにて粗粉砕した後、ジェット粉砕機（日本ニューマチック社製  ＩＤＳ２型）にて微粉砕し、次いで気流分級して平均粒径１０μｍ（５μｍ以下３質量％、２０μｍ以上２質量％）のトナー粒子を得た。トナーの粉砕性はジェット粉砕機への粗粉の供給速度を一定にした条件での粉砕後の体積平均粒径を測定して判断した。このトナーを市販の複写機を用いて定着性とオフセット性を判定して熱ローラの汚染性の程度を調べた。更に、このトナーと疎水性シリカ（エアロジルＲ９７２  日本エアロジル社製）０．１％とを混合したものを温度４０℃、相対湿度６０％の環境に２４時間保存した後、粒子の凝集状態から保存性を調べた。次いで市販の坪量６８ｇ/m2の複写用紙を電子写真方式のコピー機を用いて印刷面積５０％に印字して得た古紙試料を水酸化ナトリウムと脱墨剤を添加して離解機で離解した後、水酸化ナトリウム、ケイ酸ナトリウム、過酸化水素、脱墨剤を添加して漂白しフローテーター（FW型浮遊選別試験機  共伸産業株式会社製）を用いてフローテーション処理を行った試料を坪量８０ｇ/m2の手抄きシートを調製し、熱分解ガスクロマトグラフィ（GC-１４B  島津株式会社  GP-１０１８  Yanaco社）を用いてトナーの残留量を測定し、トナーの脱墨性を評価した。また、画像濃度から再生された手抄きシートの白色度の評価を行った。それらの結果を表１に示す。
【００３６】
実施例２
数平均分子量２０００のポリα‐ヒドロキシカルボン酸レイシア（三井化学株式会社製）５部、ＣＰＲ１００（三井化学株式会社製）を９５部に変えた以外は実施例１と同様の方法で試験を実施した。
【００３７】
実施例３
数平均分子量２０００のポリα‐ヒドロキシカルボン酸レイシア（三井化学株式会社製）１５部、ＣＰＲ１００（三井化学株式会社製）を８５部に変えた以外は実施例１と同様の方法で試験を実施した。
【００３８】
実施例４
数平均分子量２０００のポリα‐ヒドロキシカルボン酸レイシア（三井化学株式会社製）１８部、ＣＰＲ１００（三井化学株式会社製）を８２部に変えた以外は実施例１と同様の方法で試験を実施した。
【００３９】
比較例１
数平均分子量２０００のポリα‐ヒドロキシカルボン酸レイシア（三井化学株式会社製）０部、ＣＰＲ１００（三井化学株式会社製）を１００部に変えた以外は実施例１と同様の方法で試験を実施した。
【００４０】
比較例２
数平均分子量２０００のポリα‐ヒドロキシカルボン酸レイシア（三井化学株式会社製）２０部、ＣＰＲ１００（三井化学株式会社製）を８０部に変えた以外は実施例１と同様の方法で試験を実施した。
【００４１】
結果を表１示す。
【００４２】
【表１】
0004330789.tif 000004
【００４３】
ポリα-ヒドロキシカルボン酸３質量％以上２０質量％未満を含むトナーは古紙再生においてポリα-ヒドロキシカルボン酸のアルカリ加水分解性に起因すると思われる良好な脱墨性、白色度が確認された。
【００４４】
ポリα-ヒドロキシカルボン酸３質量％以上２０質量％未満を含むトナーは耐オフセット性、定着性、保存性は良好であり、本発明の電子写真用トナーは優れた性能を有している。
【００４５】
実施例５
数平均分子量２０００００のポリα‐ヒドロキシカルボン酸レイシア（三井化学株式会社製）３部、ＣＰＲ１００（三井化学株式会社製）を９７部に変えた以外は実施例１と同様の方法で試験を実施した。
【００４６】
実施例６
数平均分子量２０００００のポリα‐ヒドロキシカルボン酸レイシア（三井化学株式会社製）１０部、ＣＰＲ１００（三井化学株式会社製）を９０部に変えた以外は実施例１と同様の方法で試験を実施した。
【００４７】
実施例７
数平均分子量２０００００のポリα‐ヒドロキシカルボン酸レイシア（三井化学株式会社製）１８部、ＣＰＲ１００（三井化学株式会社製）を８２部に変えた以外は実施例１と同様の方法で試験を実施した。
【００４８】
比較例３
数平均分子量２０００００のポリα‐ヒドロキシカルボン酸レイシア（三井化学株式会社製）２０部、ＣＰＲ１００（三井化学株式会社製）を８０部に変えた以外は実施例１と同様の方法で試験を実施した。
結果を表２に示す。
【００４９】
【表２】
0004330789.tif 000005
【００５０】
ポリα-ヒドロキシカルボン酸の分子量に関わらず、ポリα-ヒドロキシカルボン酸３％質量以上２０質量％未満を含むトナーは古紙再生においてポリα-ヒドロキシカルボン酸のアルカリ加水分解性に起因すると思われる良好な脱墨性、白色度が確認された。
【００５１】
ポリα-ヒドロキシカルボン酸３質量％以上２０質量％未満を含むトナーは耐オフセット性、定着性、保存性は良好であり、本発明の電子写真用トナーは優れた性能を有している。
【００５２】
実施例８
数平均分子量２０００のポリα‐ヒドロキシカルボン酸レイシア（三井化学株式会社製）１０部、樹脂Aを９０部に変えた以外は実施例１と同様の方法で試験を実施した。
【００５３】
実施例９
数平均分子量２０００のポリα‐ヒドロキシカルボン酸レイシア（三井化学株式会社製）１０部、樹脂Bを９０部に変えた以外は実施例１と同様の方法で試験を実施した。
【００５４】
実施例１０
数平均分子量２０００のポリα‐ヒドロキシカルボン酸レイシア（三井化学株式会社製）１０部、樹脂Cを９０部に変えた以外は実施例１と同様の方法で試験を実施した。
【００５５】
実施例１１
数平均分子量２０００００のポリα‐ヒドロキシカルボン酸レイシア（三井化学株式会社製）１０部、樹脂Aを９０部に変えた以外は実施例１と同様の方法で試験を実施した。
【００５６】
実施例１２
数平均分子量２０００００のポリα‐ヒドロキシカルボン酸レイシア（三井化学株式会社製）１０部、樹脂Bを９０部に変えた以外は実施例１と同様の方法で試験を実施した。
【００５７】
実施例１３
数平均分子量２０００００のポリα‐ヒドロキシカルボン酸レイシア（三井化学株式会社製）１０部、樹脂Cを９０部に変えた以外は実施例１と同様の方法で試験を実施した。
結果を表３に示す。
【００５８】
【表３】
0004330789.tif 000006
【００５９】
スチレン系樹脂の種類に関わらずポリα-ヒドロキシカルボン酸３質量％以上２０質量％未満を含むトナーは古紙再生においてポリα-ヒドロキシカルボン酸のアルカリ加水分解性に起因すると思われる良好な脱墨性、白色度が確認された。
【００６０】
ポリα-ヒドロキシカルボン酸３質量％以上２０質量％未満を含むトナーは耐オフセット性、定着性、保存性は良好であり、本発明の電子写真用トナーは優れた性能を有している。
【００６１】
実施例１４
数平均分子量２０００のポリα‐ヒドロキシカルボン酸レイシア（三井化学株式会社製）１０部、CPR１００（三井化学株式会社製）９０部を全量で７００部とキシレン１０００部を撹拌器、温度計、窒素導入管及び還流冷却器を付した２リットル四つ口フラスコに仕込み温度１９０℃にて２時間攪拌したのち溶媒を減圧下に留去してバインダー樹脂を得た以外は実施例１と同様の方法で試験を実施した。
【００６２】
実施例１５
数平均分子量２０００のポリα‐ヒドロキシカルボン酸レイシア（三井化学株式会社製）１０部、樹脂Aを９０部に変えた以外は実施例１４と同様の方法で試験を実施した。
【００６３】
実施例１６
数平均分子量２０００のポリα‐ヒドロキシカルボン酸レイシア（三井化学株式会社製）１０部、樹脂Bを９０部に変えた以外は実施例１４と同様の方法で試験を実施した。
【００６４】
実施例１７
数平均分子量２０００のポリα‐ヒドロキシカルボン酸レイシア（三井化学株式会社製）１０部、樹脂Cを９０部に変えた以外は実施例１４と同様の方法で試験を実施した。
結果を表４に示す。
【００６５】
【表４】
0004330789.tif 000007
【００６６】
ポリα‐ヒドロキシカルボン酸と各種スチレン系樹脂の混合方法に関わらずポリα-ヒドロキシカルボン酸３質量％以上２０質量％未満を含むトナーは古紙再生においてポリα-ヒドロキシカルボン酸のアルカリ加水分解性に起因すると思われる良好な脱墨性、白色度が確認された。
【００６７】
ポリα-ヒドロキシカルボン酸３質量以上２０質量％未満を含むトナーは耐オフセット性、定着性、保存性は良好であり、本発明の電子写真用トナーは優れた性能を有している。
【００６８】
【発明の効果】
本発明の電子写真トナーは、α-ヒドロキシカルボン酸のアルカリ加水分解性に起因すると思われる良好な脱墨性、白色度を示し、定着性、粉砕性、耐ホットオフセット性、保存性が良好で、電子写真トナーとして優れた性能を有している。